(57)【要約】【課題】インクジェット法でマイクロレンズを形成する際の下地膜をインクジェットで形成する際に、膜厚が薄くて均一な表面撥水性硬化膜を形成できる光硬化性組成物を提供すること。【解決手段】溶媒（Ａ）、光反応性官能基を２つ以上有している化合物（Ｂ）、界面活性剤（Ｃ）、光重合開始剤（Ｄ）を含有する光硬化性組成物であって、溶媒（Ａ）の含有量が４０〜９８重量％である光硬化性組成物。【選択図】なし【特許請求の範囲】
【請求項１】
溶媒（Ａ）、光反応性官能基を２つ以上有している化合物（Ｂ）、界面活性剤（Ｃ）、光重合開始剤（Ｄ）を含有する光硬化性組成物であって、溶媒（Ａ）の含有量が４０〜９８重量％である光硬化性組成物。
【請求項２】
溶媒（Ａ）が、沸点１００〜３００℃の有機溶媒である、請求項１に記載の光硬化性組成物。
【請求項３】
溶媒（Ａ）が、ヒドロキシを有している有機溶媒である、請求項１または２に記載の光硬化性組成物。
【請求項４】
光反応性官能基を２つ以上有している化合物（Ｂ）が、多官能（メタ）アクリレート、多官能エポキシ化合物、または多官能オキセタン化合物である、請求項１〜３のいずれか１項に記載の光硬化性組成物。
【請求項５】
光反応性官能基を２つ以上有している化合物（Ｂ）が、下記構造から選ばれる化合物である、請求項１〜３のいずれか１項に記載の光硬化性組成物。
2015187274.tif 000022
（式中、Ｒ１は炭素数が１〜２０である二価の有機基であり、Ｒ２及びＲ３はそれぞれ独立に炭素数が１〜２０のアルキレンであり、Ｒ４及びＲ５はそれぞれ独立に水素又は炭素数が１〜６のアルキルであり、ｍ及びｎはそれぞれ独立に１〜３の整数である。）
【請求項６】
光反応性官能基を２つ以上有している化合物（Ｂ）が、下記構造から選ばれる化合物である、請求項１〜３のいずれか１項に記載の光硬化性組成物。
2015187274.tif 000023
（式中、Ｒ１は
2015187274.tif 000024
からなる二価の基であり、Ｒ２及びＲ３はそれぞれ独立に炭素数が１〜１０のアルキレンであり、Ｒ４及びＲ５はそれぞれ独立に水素又は炭素数が１〜６のアルキルであり、ｍ及びｎはそれぞれ独立に１〜３の整数である。）
【請求項７】
光反応性官能基を２つ以上有している化合物（Ｂ）が、フッ素を含有している、請求項３に記載の光硬化性組成物。
【請求項８】
界面活性剤（Ｃ）が、フッ素系界面活性剤またはシリコン系界面活性剤である、請求項１〜７のいずれか１項に記載の光硬化性組成物
【請求項９】
界面活性剤（Ｃ）が、光反応性官能基を１つ有している、請求項１〜８のいずれか１項に記載の光硬化性組成物
【請求項１０】
界面活性剤（Ｃ）の光反応性官能基が、（メタ）アクリロイル、エポキシ、オキセタニルのいずれかである、請求項９に記載の光硬化性組成物
【請求項１１】
光反応性官能基を２つ以上有している化合物（Ｂ）が、多官能（メタ）アクリレートであり、界面活性剤（Ｃ）の光反応性官能基が、（メタ）アクリロイルであり、光重合開始剤（Ｄ）が、光ラジカル発生剤である、請求項９に記載の光硬化性組成物。
【請求項１２】
光反応性官能基を２つ以上有している化合物（Ｂ）が、多官能エポキシ化合物あるいは多官能オキセタン化合物であり、界面活性剤（Ｃ）の光反応性官能基が、エポキシまたはオキセタニルであり、光重合開始剤（Ｄ）が、光酸発生剤である、請求項９に記載の光硬化性組成物。
【請求項１３】
２５℃における粘度が、１．５〜３０ｍＰａ・ｓである、請求項１〜１２のいずれか１項に記載の光硬化性組成物。
【請求項１４】
請求項１〜１３のいずれか１項に記載の光硬化性組成物を塗布後、紫外線を照射して得られる表面撥水性硬化膜。
【請求項１５】
請求項１３に記載の光硬化性組成物をインクジェット法で塗布する工程を含む、表面撥水性硬化膜の形成方法。
【請求項１６】
請求項１４に記載の表面撥水性硬化膜の上に形成されたマイクロレンズ。
【請求項１７】
請求項１４に記載の表面撥水性硬化膜の上にインクジェット法でドットパターンを形成する工程を含む、マイクロレンズの形成方法。
【請求項１８】
請求項１６に記載のマイクロレンズを有する光学部品。
【請求項１９】
請求項１８に記載の光学部品を含む映像表示装置。
【発明の詳細な説明】
【技術分野】
【０００１】  本発明は、映像表示装置などの光学機器を製造するために好適に用いられる光硬化性組成物に関する。更に詳しくは、本発明は、バックライトユニット等に使用されるマイクロレンズを有する光学部品などに適した光硬化性組成物に関する。
【背景技術】
【０００２】  かねてより、液晶ディスプレイ用導光板に形成されるマイクロレンズは、金型を使った射出成形により形成されていた。この方法は製品設計毎に金型が必要であり、少量多品種の生産では非常にコストのかかる方法であった。近年、安価な製造方法としてインクジェット法によりマイクロレンズを形成する方法が提案されているが、パターンサイズ、パターン高さのばらつきが大きくなるという問題があった。この問題を改善するために、基板をインクジェット法により撥水処理することが提案されている。この表面処理には、表面撥水性硬化膜を形成するネガ型感光性組成物（例えば、特許文献１  特開２００８−２０９７３９を参照）などを用いることができるが、表面撥水性硬化膜の膜厚が２μｍ以上になってしまい、導光板が黄色味を帯びてくるという問題があった。
【先行技術文献】
【特許文献】
【０００３】
【特許文献１】  特開２００８−２０９７３９号公報
【発明の概要】
【発明が解決しようとする課題】
【０００４】  上記の状況の下、本発明の目的は、インクジェット法でマイクロレンズを形成する際にパターン直径と高さのばらつきが小さくなるような表面処理が可能である光硬化性組成物であって、インクジェット法で塗布、露光して形成する撥水性硬化膜の膜厚が１μｍ以下、より好ましくは０．５μｍ以下になるような光硬化性組成物を提供することにある。
【課題を解決するための手段】
【０００５】  本発明者等は、溶媒（Ａ）、光反応性官能基を２つ以上有している化合物（Ｂ）、界面活性剤（Ｃ）、光重合開始剤（Ｄ）を含有する光硬化性組成物であり、溶媒（Ａ）の含有量が４０〜９８重量％である光硬化性組成物が、膜厚が１μｍ以下の撥水性硬化膜を形成するのに有用であることを見出し、この知見に基づいて本発明を完成した。
すなわち本発明は、以下の項を含む。【０００６】［１］溶媒（Ａ）、光反応性官能基を２つ以上有している化合物（Ｂ）、界面活性剤（Ｃ）、光重合開始剤（Ｄ）を含有する光硬化性組成物であって、溶媒（Ａ）の含有量が４０〜９８重量％である光硬化性組成物。【０００７】［２］溶媒（Ａ）が、沸点１００〜３００℃の有機溶媒である、項［１］に記載の光硬化性組成物。【０００８】  ここで、１）溶媒（Ａ）の含有量が６０〜９８重量％である、項［１］または［２］に記載の光硬化性組成物が好ましい。２）溶媒（Ａ）の含有量が８０〜９８重量％である、項［１］または［２］に記載の光硬化性組成物がより好ましい。３）溶媒（Ａ）の含有量が９０〜９８重量％である、項［１］または［２］に記載の光硬化性組成物がさらに好ましい。【０００９】［３］溶媒（Ａ）がヒドロキシを有している有機溶媒である、項［１］または［２］に記載の光硬化性組成物。【００１０】  ここで、１）溶媒（Ａ）が、プロピレングリコールモノメチルエーテル、プロピレングリコールモノエチルエーテル、プロピレングリコールモノプロピルエーテル、プロピレングリコールモノブチルエーテル、プロピレングリコールモノフェニルエーテル、エチレングリコールモノブチルエーテル、エチレングリコールモノフェニルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールモノフェニルエーテル、ジプロピレングリコールモノメチルエーテル、ジプロピレングリコールモノエチルエーテル、ジプロピレングリコールモノプロピルエーテル、ジプロピレングリコールモノブチルエーテル、ジプロピレングリコールモノフェニルエーテル、エチレングリコール、ジエチレングリコール、プロピレングリコール、ジプロピレングリコール、グリセリン、ベンジルアルコール、シクロヘキサノール、１，４−ブタンジオールから選ばれる溶媒を溶媒全体の４０重量％以上含有している、項［１］〜［３］のいずれか１項に記載の光硬化性組成物が好ましい。【００１１】２）溶媒（Ａ）が、プロピレングリコールモノメチルエーテル、プロピレングリコールモノブチルエーテル、プロピレングリコールモノフェニルエーテル、エチレングリコールモノフェニルエーテル、ジエチレングリコールモノメチルエーテル、ジエチレングリコールモノエチルエーテル、ジエチレングリコールモノブチルエーテル、ジエチレングリコールモノフェニルエーテル、ジプロピレングリコールモノメチルエーテルから選ばれる溶媒を溶媒全体の４０重量％以上含有している、項［１］〜［３］のいずれか１項に記載の光硬化性組成物がさらに好ましい。【００１２】［４］光反応性官能基を２つ以上有している化合物（Ｂ）が多官能（メタ）アクリレート、多官能エポキシ化合物、または多官能オキセタン化合物である、項［１］〜［３］のいずれか１項に記載の光硬化性組成物。【００１３】  ここで１）光反応性官能基を２つ以上有している化合物（Ｂ）が、トリメチロールプロパントリ（メタ）アクリレート、トリメチロールプロパンエチレンオキシド変性トリ（メタ）アクリレート、トリメチロールプロパンプロピレンオキシド変性トリ（メタ）アクリレート、グリセリントリ（メタ）アクリレート、エチレンオキシド変性グリセリントリ（メタ）アクリレート、プロピレンオキシド変性グリセリントリ（メタ）アクリレート、ペンタエリスリトールトリ（メタ）アクリレート、ジトリメチロールプロパントリ（メタ）アクリレート、ジトリメチロールプロパンテトラ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、ウレタン（メタ）アクリレートから選ばれる化合物である、項［１］〜［４］のいずれか１項に記載の光硬化性組成物が好ましい。【００１４】  ２）光反応性官能基を２つ以上有している化合物（Ｂ）が、ペンタエリスリトールトリ（メタ）アクリレート、ジトリメチロールプロパントリ（メタ）アクリレート、ジペンタエリスリトールペンタ（メタ）アクリレート、から選ばれる化合物である、項［１］〜［４］のいずれか１項に記載の光硬化性組成物がより好ましい。【００１５】［５］光反応性官能基を２つ以上有している化合物（Ｂ）が、式（Ｂ−１）で表される化合物である、項［１］〜［３］のいずれか１項に記載の光硬化性組成物。
2015187274.tif 000002
（式中、Ｒ１は二価の有機基であり、Ｒ２及びＲ３はそれぞれ独立に炭素数が１〜２０のアルキレンであり、Ｒ４及びＲ５はそれぞれ独立に水素又は炭素数が１〜６のアルキルであり、ｍ及びｎはそれぞれ独立に１〜３の整数である。）【００１６】［６］光反応性官能基を２つ以上有している化合物（Ｂ）が、式（Ｂ−２）で表される化合物である、項［１］〜［３］のいずれか１項に記載の光硬化性組成物。
2015187274.tif 000003
（式中、Ｒ１は
2015187274.tif 000004
からなる二価の基であり、Ｒ２及びＲ３はそれぞれ独立に炭素数が１〜１０のアルキレンであり、Ｒ４及びＲ５はそれぞれ独立に水素又は炭素数が１〜６のアルキルであり、ｍ及びｎはそれぞれ独立に１〜３の整数である。）【００１７】［７］光反応性官能基を２つ以上有している化合物（Ｂ）が、フッ素を含有している、項［３］に記載の光硬化性組成物。【００１８】［８］界面活性剤（Ｃ）がフッ素系界面活性剤またはシリコン系界面活性剤である、項［１］〜［７］のいずれか１項に記載の光硬化性組成物【００１９】  ここで、１）重量比（Ｂ）：（Ｃ）が１０００：１〜１：５の範囲である、項［１］〜［８］のいずれか１項に記載の光硬化性組成物が好ましい。２）重量比（Ｂ）：（Ｃ）が１００：１〜１：３の範囲である、項［１］〜［８］のいずれか１項に記載の光硬化性組成物がさらに好ましい。３）重量比（Ｂ）：（Ｃ）が２０：１〜１：２の範囲である、［１］〜［８］のいずれか１項に記載の光硬化性組成物がより好ましい。４）重量比（Ｂ）：（Ｃ）が１０：１〜１：１の範囲である、項［１］〜［８］のいずれか１項に記載の光硬化性組成物が特に好ましい。【００２０】［９］界面活性剤（Ｃ）が光反応性官能基を１つ有している、項［１］〜［８］のいずれか１項に記載の光硬化性組成物【００２１】［１０］界面活性剤（Ｃ）の光反応性官能基が、（メタ）アクリロイル、エポキシ、オキセタニルのいずれかである、項［９］に記載の光硬化性組成物【００２２】［１１］光反応性官能基を２つ以上有している化合物（Ｂ）が多官能（メタ）アクリレートであり、界面活性剤（Ｃ）の光反応性官能基が（メタ）アクリロイルであり、光重合開始剤（Ｄ）が光ラジカル発生剤である、項［９］に記載の光硬化性組成物。【００２３】［１２］光反応性官能基を２つ以上有している化合物（Ｂ）が多官能エポキシ化合物あるいは多官能オキセタン化合物であり、界面活性剤（Ｃ）の光反応性官能基がエポキシまたはオキセタニルであり、光重合開始剤（Ｄ）が光酸発生剤である、項［９］に記載の光硬化性組成物。【００２４】［１３］２５℃における粘度が１．５〜３０ｍＰａ・ｓである、項［１］〜［１２］のいずれか１項に記載の光硬化性組成物。【００２５】［１４］項［１］〜［１３］のいずれか１項に記載の光硬化性組成物を塗布後、紫外線を照射して得られる表面撥水性硬化膜。【００２６】［１５］項［１３］に記載の光硬化性組成物をインクジェット法で塗布する工程を含む、表面撥水性硬化膜の形成方法。【００２７】［１６］項［１４］に記載の表面撥水性硬化膜の上に形成されたマイクロレンズ。【００２８】［１７］項［１４］に記載の表面撥水性硬化膜の上にインクジェット法でドットパターンを形成する工程を含む、マイクロレンズの形成方法。【００２９】［１８］項［１６］に記載のマイクロレンズを有する光学部品。【００３０】［１９］項［１８］に記載の光学部品を含む映像表示装置。
【発明の効果】
【００３１】  本発明の光硬化性組成物から得られる膜厚が１μｍ以下の撥水性硬化膜上に、インクジェット法でマイクロレンズを形成すると、着色の少ない導光板等の光学部品を製造することができる。したがって、本組成物は高品位な映像表示装置を製造するのに有用である。
【発明を実施するための形態】
【００３２】［１．本発明の光硬化性組成物］
本発明の光硬化性組成物は、溶媒（Ａ）、光反応性官能基を２つ以上有している化合物（Ｂ）、界面活性剤（Ｃ）、光重合開始剤（Ｄ）を含有する光硬化性組成物であり、溶媒（Ａ）の含有量が４０〜９８重量％である光硬化性組成物である。
【００３３】  本発明の光硬化性組成物は無色であっても有色であってもよい。透過率の観点からは無色が好ましいが、発明の効果を妨げない範囲で有色の化合物を含有してもよい。また、例えば、硬化膜の状態を検査する際に基板との識別を容易にするために、着色剤を含んでもよい。
【００３４】  本明細書において、「（メタ）アクリレート」は、アクリレートとメタクリレートの両者又は一方を示すために用いられる。「エポキシ化合物」は、オキシラン化合物を、「エポキシ」はオキシラニルを意味する。
【００３５】  また、本発明の光硬化性組成物は、必要に応じて重合禁止剤、エポキシ化合物以外の熱硬化性化合物、難燃剤などを含むことができる。まず、本発明の好ましい態様を説明する。
【００３６】  本発明の第１の態様は、溶媒（Ａ）、光反応性官能基を２つ以上有している化合物（Ｂ）、界面活性剤（Ｃ）、光重合開始剤（Ｄ）を含有する光硬化性組成物であり、溶媒（Ａ）の含有量が４０〜９８重量％である光硬化性組成物である。この光硬化性組成物を用いると、インクジェット法で塗布した後に光照射によって得られる撥水性硬化膜は、膜厚均一性が良好である。さらに、１μｍ以下の膜厚の薄い膜が形成できる。
【００３７】  本発明の第２の態様は、溶媒（Ａ）、光反応性官能基を２つ以上有している化合物（Ｂ）、界面活性剤（Ｃ）、光重合開始剤（Ｄ）を含有する光硬化性組成物であり、溶媒（Ａ）の含有量が４０〜９８重量％である光硬化性組成物であって、光反応性官能基を２つ以上有する化合物（Ｂ）がウレタン（メタ）アクリレートを含有する光硬化性組成物である。この光硬化性組成物を用いると、インクジェット法で塗布した後に光照射によって得られる撥水性硬化膜は、膜厚均一性が良好である。さらに、１μｍ以下の膜厚の薄い膜が形成できる。
【００３８】  本発明の第３の態様は、溶媒（Ａ）、光反応性官能基を２つ以上有している化合物（Ｂ）、界面活性剤（Ｃ）、光重合開始剤（Ｄ）を含有する光硬化性組成物であり、溶媒（Ａ）の含有量が４０〜９８重量％である光硬化性組成物であって、界面活性剤（Ｃ）が光反応性官能基を有する界面活性剤を含有する光硬化性組成物である。この光硬化性組成物を用いると、インクジェット法で塗布した後に光照射によって得られる撥水性硬化膜は、膜厚均一性が良好である。さらに、１μｍ以下の膜厚の薄い膜が形成でき、少ない露光量で硬化する（高感度）。
【００３９】  本発明の第４の態様は、溶媒（Ａ）、光反応性官能基を２つ以上有している化合物（Ｂ）、界面活性剤（Ｃ）、光重合開始剤（Ｄ）を含有する光硬化性組成物であり、溶媒（Ａ）の含有量が４０〜９８重量％である光硬化性組成物であって、光反応性官能基を２つ以上有する化合物（Ｂ）が多官能エポキシ化合物または多官能オキセタン化合物を含有し、光反応性官能基がエポキシまたはオキセタニルを有する界面活性剤（Ｃ）を含有し、光重合開始剤（Ｄ）が光酸発生剤を含有する光硬化性組成物である。この光硬化性組成物を用いると、インクジェット法で塗布した後に光照射によって得られる撥水性硬化膜は、膜厚均一性が良好である。さらに、１μｍ以下の膜厚の薄い膜が形成できる。
【００４０】  本発明の第５の態様は、溶媒（Ａ）、光反応性官能基を２つ以上有している化合物（Ｂ）、界面活性剤（Ｃ）、光重合開始剤（Ｄ）を含有する光硬化性組成物であり、溶媒（Ａ）の含有量が４０〜９８重量％である光硬化性組成物であって、光反応性官能基を２つ以上有する化合物（Ｂ）がフッ素を有する多官能アクリレートを含有する光硬化性組成物である。この光硬化性組成物を用いると、インクジェット法で塗布した後に光照射によって得られる撥水性硬化膜は、膜厚均一性が良好であり、１μｍ以下の膜厚の薄い膜が形成できる。さらにこの光硬化性組成物を用いると、形成されるドットパターンの高さ／直径の値が大きくなり、マイクロレンズとして用いる場合に好ましい。
【００４１】  以下、上記各成分および本発明の光硬化性組成物の粘度について説明する。
【００４２】＜１．１．本発明の光硬化性組成物の粘度＞
本発明の光硬化性組成物の、Ｅ型粘度計で測定した２５℃における粘度は１．０〜３０ｍＰａ・ｓであることが好ましい。粘度がこの範囲であると、本発明の光硬化性組成物をインクジェット法で塗布する場合に、インクジェット装置による吐出性が良好となる。２５℃における本発明の光硬化性組成物の粘度は、さらに好ましくは１．２〜２５ｍＰａ・ｓであり、特に好ましくは１．５〜２０ｍＰａ・ｓである。
【００４３】＜１．２．溶媒（Ａ）＞
本発明の光硬化性組成物は、溶媒（Ａ）を４０〜９８重量％含有する光硬化性組成物である。溶媒の含有量が４０〜９８重量％であると、インクジェット法で塗布後に紫外線を照射することにより、薄い膜厚の撥水性硬化膜を得ることができる。溶媒の含有量が６０〜９８重量％であるとより好ましく、８０〜９８重量％であるとより一層好ましく、９０〜９８重量％であるとさらに一層好ましい。
また、溶媒（Ａ）は沸点１００〜３００℃の有機溶媒であると、インクジェット法で塗布したときに基板への濡れ広がり性が良好で、均一な膜厚の撥水性硬化膜を得ることができるので好ましく、さらにヒドロキシを有している有機溶媒であることがより一層好ましい。
【００４４】  沸点が１００〜３００℃である有機溶媒の具体例としては、酢酸ブチル、プロピオン酸ブチル、乳酸エチル、オキシ酢酸メチル、オキシ酢酸エチル、オキシ酢酸ブチル、メトキシ酢酸メチル、メトキシ酢酸エチル、メトキシ酢酸ブチル、エトキシ酢酸メチル、エトキシ酢酸エチル、３−オキシプロピオン酸メチル、３−オキシプロピオン酸エチル、３−メトキシプロピオン酸メチル、３−メトキシプロピオン酸エチル、３−エトキシプロピオン酸メチル、３−エトキシプロピオン酸エチル、２−オキシプロピオン酸メチル、２−オキシプロピオン酸エチル、２−オキシプロピオン酸プロピル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−オキシ−２−メチルプロピオン酸メチル、２−オキシ−２−メチルプロピオン酸エチル、２−メトキシ−２−メチルプロピオン酸メチル、２−エトキシ−２−メチルプロピオン酸エチル、ピルビン酸メチル、ピルビン酸エチル、ピルビン酸プロピル、アセト酢酸メチル、アセト酢酸エチル、２−オキソブタン酸メチル、２−オキソブタン酸エチル、ジオキサン、プロピレングリコールモノメチルエーテル、プロピレングリコールモノエチルエーテル、プロピレングリコールモノプロピルエーテル、プロピレングリコールモノブチルエーテル、プロピレングリコールモノフェニルエーテル、エチレングリコールモノブチルエーテル、エチレングリコールモノフェニルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールモノフェニルエーテル、ジプロピレングリコールモノメチルエーテル、ジプロピレングリコールモノエチルエーテル、ジプロピレングリコールモノプロピルエーテル、ジプロピレングリコールモノブチルエーテル、ジプロピレングリコールモノフェニルエーテル、エチレングリコール、ジエチレングリコール、プロピレングリコール、ジプロピレングリコール、グリセリン、ベンジルアルコール、シクロヘキサノール、１，４−ブタンジオール、トリエチレングリコール、トリプロピレングリコール、プロピレングリコールモノメチルエーテルアセテート、プロピレングリコールモノエチルエーテルアセテート、プロピレングリコールモノプロピルエーテルアセテート、ジプロピレングリコールモノエチルエーテルアセテート、ジプロピレングリコールモノブチルエーテルアセテート、エチレングリコールモノブチルエーテルアセテート、シクロヘキサノン、シクロペンタノン、ジエチレングリコールモノメチルエーテルアセテート、ジエチレングリコールモノエチルエーテルアセテート、ジエチレングリコールモノブチルエーテルアセテート、ジエチレングリコールジメチルエーテル、ジエチレングリコールジエチルエーテル、ジエチレングリコールメチルエチルエーテル、トルエン、キシレン、アニソール、γ−ブチロラクトン、Ｎ，Ｎ−ジメチルアセトアミド、Ｎ−メチル−２−ピロリドンおよびジメチルイミダゾリジノン等を挙げることができる。
【００４５】  これらの中でも、溶媒（Ａ）がヒドロキシを有しているとインクジェット法で塗布する場合にインクジェットヘッドの目詰まりが起きにくいために好ましい。ヒドロキシを有する有機溶媒の具体例としては、プロピレングリコールモノメチルエーテル、プロピレングリコールモノエチルエーテル、プロピレングリコールモノプロピルエーテル、プロピレングリコールモノブチルエーテル、プロピレングリコールモノフェニルエーテル、エチレングリコールモノブチルエーテル、エチレングリコールモノフェニルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールモノフェニルエーテル、ジプロピレングリコールモノメチルエーテル、ジプロピレングリコールモノエチルエーテル、ジプロピレングリコールモノプロピルエーテル、ジプロピレングリコールモノブチルエーテル、ジプロピレングリコールモノフェニルエーテル、エチレングリコール、ジエチレングリコール、プロピレングリコール、ジプロピレングリコール、グリセリン、ベンジルアルコール、シクロヘキサノール、１，４−ブタンジオール等を挙げることができる。
【００４６】  これらのヒドロキシを有する有機溶媒の中でも、プロピレングリコールモノメチルエーテル、プロピレングリコールモノブチルエーテル、プロピレングリコールモノフェニルエーテル、エチレングリコールモノフェニルエーテル、ジエチレングリコールモノメチルエーテル、ジエチレングリコールモノエチルエーテル、ジエチレングリコールモノブチルエーテル、ジエチレングリコールモノフェニルエーテル、ジプロピレングリコールモノメチルエーテルから選ばれる溶媒を溶媒（Ａ）全体の４０％以上含有していると、得られる撥水性硬化膜の膜厚均一性が高くなる等の点から好ましい。
【００４７】  本発明の光硬化性組成物に用いられる溶媒は１種であっても、２種以上の混合物であってもよい。
【００４８】＜１．３．光反応性官能基を２つ以上有している化合物（Ｂ）＞
本発明の光硬化性組成物は、光反応性官能基を２つ以上有している化合物（Ｂ）を含有する光硬化性組成物である。光反応性官能基が（メタ）アクリロイル、エポキシ、オキセタニルのいずれかであると、得られる撥水性硬化膜の基板への密着性が高いので好ましい。
【００４９】  光反応性官能基として（メタ）アクリロイルを２つ以上有している化合物の具体例としては、トリメチロールプロパントリ（メタ）アクリレート、トリメチロールプロパンエチレンオキシド変性トリ（メタ）アクリレート、トリメチロールプロパンプロピレンオキシド変性トリ（メタ）アクリレート、グリセリントリ（メタ）アクリレート、エチレンオキシド変性グリセリントリ（メタ）アクリレート、プロピレンオキシド変性グリセリントリ（メタ）アクリレート、ペンタエリスリトールトリ（メタ）アクリレート、ジトリメチロールプロパントリ（メタ）アクリレート、ジトリメチロールプロパンテトラ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、ウレタン（メタ）アクリレート等を挙げることができる。
【００５０】  これらの化合物の中でも、ペンタエリスリトールトリ（メタ）アクリレート、ジトリメチロールプロパントリ（メタ）アクリレート、ジペンタエリスリトールペンタ（メタ）アクリレートは、得られる撥水性硬化膜の光硬化性が高いので特に好ましい。
【００５１】  また、光反応性官能基を２つ以上有する化合物（Ｂ）がウレタン（メタ）アクリレートであると、本発明の光硬化性組成物をインクジェット法で塗布した後に光照射によって得られる撥水性硬化膜の膜厚均一性が良好であるため、特に好ましい。ウレタン（メタ）アクリレートの具体例としては、下記式（Ｂ−１）構造の化合物を挙げることができる。
2015187274.tif 000005
（式中、Ｒ１は炭素数１〜２０である二価の有機基であり、Ｒ２及びＲ３はそれぞれ独立に炭素数が１〜２０のアルキレンであり、Ｒ４及びＲ５はそれぞれ独立に水素又は炭素数が１〜６のアルキルであり、ｍ及びｎはそれぞれ独立に１〜３の整数である。）
尚、硬化性の面から、ｍ及びｎは２又は３が好ましく、３であることがより好ましい。
【００５２】  ウレタン（メタ）アクリレートが下記式で表される構造であると、膜厚均一性がより一層良好であるため、さらに好ましい。
2015187274.tif 000006
（式中、Ｒ１は
2015187274.tif 000007
からなる二価の基であり、Ｒ２及びＲ３はそれぞれ独立に炭素数が１〜１０のアルキレンであり、Ｒ４及びＲ５はそれぞれ独立に水素又は炭素数が１〜６のアルキルであり、ｍ及びｎはそれぞれ独立に１〜３の整数である。）
尚、硬化性の面から、ｍ及びｎは２又は３が好ましく、３であることがより好ましい。
【００５３】  光反応性官能基としてエポキシを２つ以上有している化合物の具体例としては、フェノールノボラック型、クレゾールノボラック型、ビスフェノールＡ型、ビスフェノールＦ型、水添ビスフェノールＡ型、水添ビスフェノールＦ型、ビスフェノールＳ型、トリスフェノールメタン型、テトラフェノールエタン型、ビキシレノール型もしくはビフェノール型エポキシ化合物；脂環式もしくは複素環式のエポキシ化合物；ジシクロペンタジエン型もしくはナフタレン型の構造を有するエポキシ化合物、Ｎ，Ｎ，Ｎ’，Ｎ’−テトラグリシジル−ｍ−キシレンジアミン、１，３−ビス（Ｎ，Ｎ−ジグリシジルアミノメチル）シクロヘキサン、Ｎ，Ｎ，Ｎ’，Ｎ’−テトラグリシジル−４，４’−ジアミノジフェニルメタンを挙げることができる。
【００５４】  これらのエポキシ化合物としては各種の市販品を用いることができ、ＴＥＣＨＭＯＲＥ  ＶＧ３１０１Ｌ（商品名；三井化学（株）製）、ｊＥＲ８２８、同８３４、同１００１、同１００４（商品名；三菱化学（株）製）、エピクロン８４０、同８５０、同１０５０、同２０５５、（商品名；ＤＩＣ社製）、エポトートＹＤ−０１１、同ＹＤ−０１３、同ＹＤ−１２７、同ＹＤ−１２８（商品名；新日鐵化学（株）製）、Ｄ．Ｅ．Ｒ．３１７、同３３１、同６６１、同６６４（商品名；ダウ・ケミカル（株）製）、アラルダイト６０７１、同６０８４、同ＧＹ２５０、同ＧＹ２６０（商品名；ハンツマン・アドバンスト・マテリアル（株）製）、スミ−エポキシＥＳＡ−０１１、同ＥＳＡ−０１４、同ＥＬＡ−１１５、同ＥＬＡ−１２８（商品名；住友化学（株）製）、Ａ．Ｅ．Ｒ．３３０、同３３１、同６６１、同６６４（商品名；旭化成（株）製）等のビスフェノールＡ型エポキシ化合物；  ｊＥＲ１５２、同１５４（商品名；三菱化学（株）製）、Ｄ．Ｅ．Ｒ．４３１、同４３８（商品名；ダウ・ケミカル（株）製）、エピクロンＮ−７３０、同Ｎ−７７０、同Ｎ−８６５（商品名；ＤＩＣ（株）製）、エポトートＹＤＣＮ−７０１、同ＹＤＣＮ−７０４（商品名；新日鐵化学（株）製）、アラルダイトＥＣＮ１２３５、同ＥＣＮ１２７３、同ＥＣＮ１２９９（商品名；ハンツマン・アドバンスト・マテリアル（株）製）、ＸＰＹ３０７、ＥＰＰＮ−２０１、ＥＯＣＮ−１０２５、ＥＯＣＮ−１０２０、ＥＯＣＮ−１０４Ｓ、ＲＥ−３０６（商品名；日本化薬（株）製）、スミ−エポキシＥＳＣＮ−１９５Ｘ、同ＥＳＣＮ−２２０（商品名；住友化学（株）製）、Ａ．Ｅ．Ｒ．ＥＣＮ−２３５、同ＥＣＮ−２９９（商品名；（株）ＡＤＥＫＡ製）等のノボラック型エポキシ化合物；エピクロン８３０（商品名；ＤＩＣ（株）製）、ｊＥＲ８０７（商品名；三菱化学（株）製）、エポトートＹＤＦ−１７０（商品名；新日鐵化学（株）製）、ＹＤＦ−１７５、ＹＤＦ−２００１、ＹＤＦ−２００４、アラルダイトＸＰＹ３０６（商品名；ハンツマン・アドバンスト・マテリアル（株）製）等のビスフェノールＦ型エポキシ化合物；エポトートＳＴ−２００４、同ＳＴ−２００７、同ＳＴ−３０００（商品名；新日鐵化学（株）製）等の水添ビスフェノールＡ型エポキシ化合物；セロキサイド２０２１（商品名；ダイセル化学工業（株）製）、アラルダイトＣＹ１７５、同ＣＹ１７９（商品名；ハンツマン・アドバンスト・マテリアル（株）製）等の脂環式エポキシ化合物；ＹＬ−９３３（商品名；三菱化学（株）製）、ＥＰＰＮ−５０１、ＥＰＰＮ−５０２（商品名；ダウ・ケミカル（株）製）等のトリヒドロキシフェニルメタン型エポキシ化合物；ＹＬ−６０５６、ＹＸ−４０００、ＹＬ−６１２１（商品名；三菱化学（株）製）等のビキシレノール型もしくはビフェノール型エポキシ化合物又はそれらの混合物；ＥＢＰＳ−２００（商品名；日本化薬（株）製）、ＥＰＸ−３０（商品名；（株）ＡＤＥＫＡ製）、ＥＸＡ−１５１４（商品名；ＤＩＣ（株）製）等のビスフェノールＳ型エポキシ化合物；ｊＥＲ１５７Ｓ（商品名；三菱化学（株）製）等のビスフェノールＡノボラック型エポキシ化合物；ＹＬ−９３１（商品名；三菱化学（株）製）、アラルダイト１６３（商品名；ハンツマン・アドバンスト・マテリアル（株）製）等のテトラフェニロールエタン型エポキシ化合物；アラルダイトＰＴ８１０（商品名；ハンツマン・アドバンスト・マテリアル（株）製）、ＴＥＰＩＣ（商品名；日産化学工業（株）製）等の複素環式エポキシ化合物；ＨＰ−４０３２、ＥＸＡ−４７５０、ＥＸＡ−４７００（商品名；ＤＩＣ（株）製）等のナフタレン含有エポキシ化合物；  ＨＰ−７２００、ＨＰ−７２００Ｈ、ＨＰ−７２００ＨＨ（商品名；ＤＩＣ（株）製）等のジシクロペンタジエン骨格を有するエポキシ化合物等が挙げられる。
【００５５】  これらのエポキシ化合物の中でも、ＴＥＣＨＭＯＲＥ  ＶＧ３１０１Ｌ（商品名；三井化学（株）製）を用いると、本発明の光硬化性組成物から得られる皮膜の各種基板への密着性が高いので好ましい。
【００５６】  光反応性官能基としてオキセタニルを２つ以上有している化合物の具体例としては、キシリレンビスオキセタン（東亞合成（株）製  アロンオキセタンＯＸＴ−１２１（商品名））、３−エチル−３｛［（３−エチルオキセタン−３−イル）メトキシ］メチル｝オキセタン（東亞合成（株）製  アロンオキセタンＯＸＴ−２２１（商品名））、ジ（３−エチル−３−オキセタニル）メトキシエチルアジピン酸（宇部興産（株）製  アジピン酸ビスオキセタン）、ビス（３−エチルオキセタン−３−イルメチル）カーボネート（宇部興産（株）製  ジオキセタンカーボネート）が挙げられる。
これらのオキセタニルを２つ以上有している化合物の中でも、キシリレンビスオキセタン（東亞合成（株）製  アロンオキセタンＯＸＴ−１２１（商品名））、３−エチル−３｛［（３−エチルオキセタン−３−イル）メトキシ］メチル｝オキセタン（東亞合成（株）製  アロンオキセタンＯＸＴ−２２１（商品名））を用いると、本発明の光硬化性組成物から得られる皮膜の各種基板への密着性が高いので好ましい。
【００５７】  また、光反応性官能基を２つ以上有している化合物（Ｂ）がフッ素を有していると、得られる硬化膜上に形成されるドットパターンの、高さ／直径の値が大きくなり、マイクロレンズとして使用する場合に好ましい。フッ素を有している光硬化性官能基を２つ以上有している化合物としては各種の市販品を用いることができ、フルオライトＦＡ−１６、フルオライトＦＥＡ−１６、フルオライトＦＥ−１６、フルオライトＡＲＴ−４（商品名；共栄社化学（株）製）等が挙げられる。
【００５８】  本発明の光硬化性組成物に用いられる光反応性官能基を２つ以上有している化合物（Ｂ）は、１種であっても、２種以上の混合物であってもよい。
【００５９】＜１．４．界面活性剤（Ｃ）＞
本発明の光硬化性組成物は、界面活性剤（Ｃ）を含有する光硬化性組成物である。界面活性剤を含有すると、得られる撥水性硬化膜の撥水性が高くなるので好ましい。
界面活性剤の具体例としては、ポリフローＮｏ．４５、ポリフローＫＬ−２４５、ポリフローＮｏ．７５、ポリフローＮｏ．９０、ポリフローＮｏ．９５（以上いずれも商品名、共栄社化学工業（株）製）、ディスパーベイク（Ｄｉｓｐｅｒｂｙｋ）１６１、ディスパーベイク１６２、ディスパーベイク１６３、ディスパーベイク１６４、ディスパーベイク１６６、ディスパーベイク１７０、ディスパーベイク１８０、ディスパーベイク１８１、ディスパーベイク１８２、ＢＹＫ３００、ＢＹＫ３０６、ＢＹＫ３１０、ＢＹＫ３２０、ＢＹＫ３３０、ＢＹＫ３４４、ＢＹＫ３４６（以上いずれも商品名、ビックケミー・ジャパン（株）製）、ＫＰ−３４１、ＫＰ−３５８、ＫＰ−３６８、ＫＦ−９６−５０ＣＳ、ＫＦ−５０−１００ＣＳ（以上いずれも商品名、信越化学工業（株）製）、サーフロンＳＣ−１０１、サーフロンＫＨ−４０（以上いずれも商品名、セイミケミカル（株）製）、フタージェント２２２Ｆ、フタージェント２５１、ＦＴＸ−２１８（以上いずれも商品名、（株）ネオス製）、ＥＦＴＯＰ  ＥＦ−３５１、ＥＦＴＯＰ  ＥＦ−３５２、ＥＦＴＯＰ  ＥＦ−６０１、ＥＦＴＯＰ  ＥＦ−８０１、ＥＦＴＯＰ  ＥＦ−８０２（以上いずれも商品名、三菱マテリアル（株）製）、メガファックＦ−１７１、メガファックＦ−１７７、メガファックＦ−４７５、メガファックＲ−０８、メガファックＲ−３０（以上いずれも商品名、ＤＩＣ（株）製）、フルオロアルキルベンゼンスルホン酸塩、フルオルアルキルカルボン酸塩、フルオロアルキルポリオキシエチレンエーテル、フルオロアルキルアンモニウムヨージド、フルオロアルキルベタイン、フルオロアルキルスルホン酸塩、ジグリセリンテトラキス（フルオロアルキルポリオキシエチレンエーテル）、フルオロアルキルトリメチルアンモニウム塩、フルオロアルキルアミノスルホン酸塩、ポリオキシエチレンノニルフェニルエーテル、ポリオキシエチレンオクチルフェニルエーテル、ポリオキシエチレンアルキルエーテル、ポリオキシエチレンラウリルエーテル、ポリオキシエチレンオレイルエーテル、ポリオキシエチレントリデシルエーテル、ポリオキシエチレンセチルエーテル、ポリオキシエチレンステアリルエーテル、ポリオキシエチレンラウレート、ポリオキシエチレンオレレート、ポリオキシエチレンステアレート、ポリオキシエチレンラウリルアミン、ソルビタンラウレート、ソルビタンパルミテート、ソルビタンステアレート、ソルビタンオレエート、ソルビタン脂肪酸エステル、ポリオキシエチレンソルビタンラウレート、ポリオキシエチレンソルビタンパルミテート、ポリオキシエチレンソルビタンステアレート、ポリオキシエチレンソルビタンオレエート、ポリオキシエチレンナフチルエーテル、アルキルベンゼンスルホン酸塩、またはアルキルジフェニルエーテルジスルホン酸塩等を挙げることができる。
【００６０】  また、界面活性剤（Ｃ）がフッ素系界面活性剤またはシリコン系界面活性剤であると、得られる硬化膜表面の撥水性がより高くなるので好ましい。特に界面活性剤（Ｃ）がシリコン系界面活性剤であると、得られる撥水性硬化膜上にインクジェット法によりマイクロレンズを形成したときに、レンズの大きさのばらつきが小さいのでより好ましい。
【００６１】  溶媒を含有する本発明の組成物においては、重量比（Ｂ）：（Ｃ）が１０００：１〜１：５の範囲であると、光硬化性と硬化膜表面の撥水性が両立できるので好ましい。さらに、重量比（Ｂ）：（Ｃ）が１００：１〜１：３の範囲であることが好ましく、２０：１〜１：２の範囲であることがより好ましく、１６：１〜１：１の範囲であることがより一層好ましい。
【００６２】  さらに、界面活性剤が光反応性官能基を１つ有していると、溶媒を多く含有した場合でも光硬化性が高いので好ましい。光反応性官能基としては、（メタ）アクリロイル、エポキシ、オキセタニルのいずれかであると光硬化性がより高いので好ましい。
光硬化性官能基として（メタ）アクリルを有する界面活性剤の具体例としては、ＲＳ−７２Ｋ（商品名；ＤＩＣ（株）製）、ＢＹＫ  ＵＶ  ３５００、ＢＹＫ  ＵＶ  ３５１０、ＢＹＫ  ＵＶ  ３５７０（以上いずれも商品名、ビックケミー・ジャパン（株）製）、ＴＥＧＯ  ＲＡＤ  ２２２０Ｎ、ＴＥＧＯ  ＲＡＤ  ２２５０、ＴＥＧＯ  ＲＡＤ  ３５００、ＴＥＧＯ  ＲＡＤ  ３５７０（以上いずれも商品名、ＤＥＧＵＳＳＡ製）を挙げることができる。また、光硬化性官能基としてエポキシを有する界面活性剤として、ＤＩＣ（株）製ＲＳ−２１１Ｋ（商品名）を挙げることができる。
【００６３】  本発明の光硬化性組成物に用いられる界面活性剤は、１種の化合物であっても、２種以上の化合物の混合物であってもよい。
【００６４】＜１．５．光重合開始剤（Ｄ）＞
本発明の光硬化性組成物は、光重合開始剤（Ｄ）を含む。光重合開始剤（Ｄ）は、紫外線あるいは可視光線の照射によりラジカルあるいは酸を発生することのできる化合物であれば特に限定されないが、α−ヒドロキシルアルキルフェノン系、オキシフェニル酢酸エステル系、又は、アシルフォスフィンオキサイド系光重合開始剤が光硬化性、得られる硬化膜の透過率の観点から好ましい。
【００６５】  紫外線あるいは可視光線の照射によりラジカルを発生することのできる化合物の具体例としては、ベンゾフェノン、ミヒラーズケトン、４，４’−ビス（ジエチルアミノ）ベンゾフェノン、キサントン、チオキサントン、イソプロピルキサントン、２，４−ジエチルチオキサントン、２−エチルアントラキノン、アセトフェノン、２−ヒドロキシ−２−メチルプロピオフェノン、２−ヒドロキシ−２−メチル−４’−イソプロピルプロピオフェノン、１−ヒドロキシシクロヘキシルフェニルケトン、イソプロピルベンゾインエーテル、イソブチルベンゾインエーテル、２，２−ジエトキシアセトフェノン、２，２−ジメトキシ−２−フェニルアセトフェノン、カンファーキノン、ベンズアントロン、２−メチル−１−［４−（メチルチオ）フェニル］−２−モルホリノプロパン−１−オン、２−ベンジル−２−ジメチルアミノ−１−（４−モルホリノフェニル）−ブタノン−１、４−ジメチルアミノ安息香酸エチル、４−ジメチルアミノ安息香酸イソアミル、４，４’−ジ（ｔ−ブチルペルオキシカルボニル）ベンゾフェノン、３，４，４’−トリ（ｔ−ブチルペルオキシカルボニル）ベンゾフェノン、３，３’，４，４’−テトラ（ｔ−ブチルペルオキシカルボニル）ベンゾフェノン、３，３’，４，４’−テトラ（ｔ−ヘキシルペルオキシカルボニル）ベンゾフェノン、３，３’−ジ（メトキシカルボニル）−４，４’−ジ（ｔ−ブチルペルオキシカルボニル）ベンゾフェノン、３，４’−ジ（メトキシカルボニル）−４，３’−ジ（ｔ−ブチルペルオキシカルボニル）ベンゾフェノン、４，４’−ジ（メトキシカルボニル）−３，３’−ジ（ｔ−ブチルペルオキシカルボニル）ベンゾフェノン、２−（４’−メトキシスチリル）−４，６−ビス（トリクロロメチル）−ｓ−トリアジン、２−（３’，４’−ジメトキシスチリル）−４，６−ビス（トリクロロメチル）−ｓ−トリアジン、２−（２’，４’−ジメトキシスチリル）−４，６−ビス（トリクロロメチル）−ｓ−トリアジン、２−（２’−メトキシスチリル）−４，６−ビス（トリクロロメチル）−ｓ−トリアジン、２−（４’−ペンチルオキシスチリル）−４，６−ビス（トリクロロメチル）−ｓ−トリアジン、４−［ｐ−Ｎ，Ｎ−ジ（エトキシカルボニルメチル）］−２，６−ジ（トリクロロメチル）−ｓ−トリアジン、１，３−ビス（トリクロロメチル）−５−（２’−クロロフェニル）−ｓ−トリアジン、１，３−ビス（トリクロロメチル）−５−（４’−メトキシフェニル）−ｓ−トリアジン、２−（ｐ−ジメチルアミノスチリル）ベンズオキサゾール、２−（ｐ−ジメチルアミノスチリル）ベンズチアゾール、２−メルカプトベンゾチアゾール、３，３’−カルボニルビス（７−ジエチルアミノクマリン）、２−（ｏ−クロロフェニル）−４，４’，５，５’−テトラフェニル−１，２’−ビイミダゾール、２，２’−ビス（２−クロロフェニル）−４，４’，５，５’−テトラキス（４−エトキシカルボニルフェニル）−１，２’−ビイミダゾール、２，２’−ビス（２，４−ジクロロフェニル）−４，４’，５，５’−テトラフェニル−１，２’−ビイミダゾール、２，２’−ビス（２，４−ジブロモフェニル）−４，４’，５，５’���テトラフェニル−１，２’−ビイミダゾール、２，２’−ビス（２，４，６−トリクロロフェニル）−４，４’，５，５’−テトラフェニル−１，２’−ビイミダゾール、３−（２−メチル−２−ジメチルアミノプロピオニル）カルバゾール、３，６−ビス（２−メチル−２−モルホリノプロピオニル）−９−ｎ−ドデシルカルバゾール、１−ヒドロキシシクロヘキシルフェニルケトン、ビス（η５−２，４−シクロペンタジエン−１−イル）−ビス（２，６−ジフルオロ−３−（１Ｈ−ピロール−１−イル）−フェニル）チタニウム、ビス（２，４，６−トリメチルベンゾイル）フェニルフォスフィンオキサイドおよび２，４，６−トリメチルベンゾイルジフェニルフォスフィンオキサイドを挙げることができる。
【００６６】  この中でも、２−ヒドロキシ−２−メチルプロピオフェノン、２−ヒドロキシ−２−メチル−４’−イソプロピルプロピオフェノン、１−ヒドロキシシクロヘキシルフェニルケトン、ビス（２，４，６−トリメチルベンゾイル）フェニルフォスフィンオキサイドおよび２，４，６−トリメチルベンゾイルジフェニルフォスフィンオキサイドが好ましく、２，４，６−トリメチルベンゾイルジフェニルフォスフィンオキサイドが最も好ましい。
【００６７】紫外線あるいは可視光線の照射により酸を発生することのできる化合物の具体例としては、ＣＰＩ−１００Ｐ、ＣＰＩ−１００Ａ、ＣＰＩ−１１０Ｐ、ＣＰＩ−２１０Ｓ、ＣＰＩ−２００Ｋ（以上、いずれも商品名；サンアプロ（株）製）、サイラキュア光硬化開始剤ＵＶＩ−６９９２、サイラキュア光硬化開始剤ＵＶＩ−６９７６（以上、いずれも商品名；ダウ・ケミカル日本（株）製）、アデカオプトマーＳＰ−１５０、アデカオプトマーＳＰ−１５２、アデカオプトマーＳＰ−１７０、アデカオプトマーＳＰ−１７２（以上、いずれも商品名；（株）ＡＤＥＫＡ製）、ＣＩ−５１０２、ＣＩ−２８５５（以上、いずれも商品名；日本曹達（株）製）、サンエイドＳＩ−６０Ｌ、サンエイドＳＩ−８０Ｌ、サンエイドＳＩ−１００Ｌ、サンエイドＳＩ−１１０Ｌ、サンエイドＳＩ−１８０Ｌ、サンエイドＳＩ−１１０、サンエイドＳＩ−１８０（以上、いずれも商品名；三新化学工業（株）製）、エサキュア１０６４、エサキュア１１８７（以上、いずれも商品名；ランベルティ（株）製）、オムニキャット５５０（商品名；アイジーエム  レジン（株）製）、イルガキュア２５０（商品名；ＢＡＳＦジャパン（株）製）、ロードシル  フォトイニシエーター２０７４（商品名；ローディア・ジャパン（株）製）等を挙げることができる。
光重合開始剤（Ｄ）は、１種であっても、２種以上の混合物であってもよい。
【００６８】  光重合開始剤（Ｄ）の含有量は、光硬化性官能基を２つ以上有する化合物（Ｂ）に対して１〜１００重量％であると、紫外線に対する光硬化性が優れ、かつ、得られる撥水性硬化膜が高透過率であるため好ましく、より好ましくは５〜６０重量％であり、さらに好ましくは１０〜４０重量％である。
【００６９】  ＜１．６．重合禁止剤＞
本発明の光硬化性組成物は、保存安定性を向上させるために重合禁止剤を含有してもよい。重合禁止剤の具体例としては、４−メトキシフェノール、ヒドロキノンおよびフェノチアジンを挙げることができる。これらの中でもフェノチアジンが長期の保存においても粘度の増加が小さいために好ましい。
【００７０】  本発明の光硬化性組成物に用いられる重合禁止剤は、１種であっても、２種以上の混合物であってもよい。
【００７１】  重合禁止剤の含有量が、光硬化性官能基を２つ以上有する化合物（Ｂ）に対して０．０１〜１重量％であると、長期の保存においても粘度の増加が小さいために好ましく、光硬化性とのバランスを考慮すると、より好ましくは０．０１〜０．５重量％であり、さらに好ましくは０．０１〜０．１重量％である。
【００７２】＜１．７．エポキシ化合物以外の熱硬化性化合物＞
本発明の光硬化性組成物は、エポキシ化合物以外の熱硬化性化合物を含んでもよい。本発明において、熱硬化性化合物とは熱硬化させることが可能な官能基を有する化合物であれば特に限定されず、ビスマレイミド、フェノール樹脂、メラミン樹脂、エポキシ硬化剤などが挙げられる。
本発明の硬化性組成物に用いられる熱硬化性化合物は、１種でも、２種以上の混合物でもよい。
【００７３】  熱硬化性化合物の含有量が、光硬化性官能基を２つ以上有する化合物（Ｂ）に対して２〜５０重量％であると、得られる硬化膜の耐熱性が向上するので好ましく、より好ましくは５〜３０重量％であり、さらに好ましくは１０〜２０重量％である。
【００７４】１．７．１  ビスマレイミド
ビスマレイミドとしては、例えば、下記一般式（１）で表される化合物が挙げられる。下記一般式（１）で表されるビスマレイミドは、例えばジアミンと酸無水物とを反応させて得られる化合物である。
【００７５】
2015187274.tif 000008
【００７６】  式（１）中、Ｒ１０およびＲ１２はそれぞれ独立に水素またはメチルであり、Ｒ１１は下記一般式（２）で表される二価の基である。
【００７７】
2015187274.tif 000009
【００７８】  式（２）中、Ｒ１３およびＲ１４はそれぞれ独立に、連続しない任意のメチレンが酸素で置き換えられてもよい炭素数１〜１８のアルキレン、置換基を有してもよい芳香環を有する二価の基、または置換基を有してもよいシクロアルキレンである。前記芳香環およびシクロアルキレンにおける置換基としては、例えば、カルボキシル、ヒドロキシル、炭素数１〜５のアルキル、炭素数１〜５のアルコキシが挙げられる。得られる硬化膜の耐熱性が高い点で、Ｒ１３およびＲ１４はそれぞれ独立に下記何れかの式で表される二価の基であることが好ましい。
2015187274.tif 000010
【００７９】  式（２）中、Ｘは下記何れかの式で表される二価の基である。
【００８０】
2015187274.tif 000011
【００８１】  ビスマレイミドは１種でも、２種以上の混合物でもよい。
１．７．２  フェノール樹脂
フェノール樹脂としては、フェノール性水酸基を有する芳香族化合物とアルデヒド類との縮合反応により得られるノボラック樹脂、ビニルフェノールの単独重合体（水素添加物を含む）、ビニルフェノールとこれと共重合可能な化合物とのビニルフェノール系共重合体（水素添加物を含む）などが好ましく用いられる。
【００８２】  フェノール性水酸基を有する芳香族化合物としては、フェノール、ｏ−クレゾール、ｍ−クレゾール、ｐ−クレゾール、ｏ−エチルフェノール、ｍ−エチルフェノール、ｐ−エチルフェノール、ｏ−ブチルフェノール、ｍ−ブチルフェノール、ｐ−ブチルフェノール、ｏ−キシレノール、２，３−キシレノール、２，４−キシレノール、２，５−キシレノール、３，４−キシレノール、３，５−キシレノール、２，３，５−トリメチルフェノール、３，４，５−トリメチルフェノール、ｐ−フェニルフェノール、レゾルシノール、ヒドロキノン、ヒドロキノンモノメチルエーテル、ピロガロール、ビスフェノールＡ、ビスフェノールＦ、テルペン骨格含有ジフェノール、没食子酸、没食子酸エステル、α−ナフトール、β−ナフトールなどが挙げられる。
【００８３】  アルデヒド類としては、ホルムアルデヒド、パラホルムアルデヒド、フルフラール、ベンズアルデヒド、ニトロベンズアルデヒド、アセトアルデヒドなどが挙げられる。
【００８４】  ビニルフェノールと共重合可能な化合物としては、（メタ）アクリル酸またはその誘導体、スチレンまたはその誘導体、無水マレイン酸、酢酸ビニル、アクリロニトリルなどが挙げられる。
【００８５】  フェノール樹脂の具体例としては、レヂトップＰＳＭ−６２００（商品名；群栄化学工業（株）製）、ショウノールＢＲＧ−５５５（商品名；昭和電工（株）製）、マルカリンカーＭＳ−２Ｐ、マルカリンカーＣＳＴ７０、マルカリンカーＰＨＭ−Ｃ（商品名；丸善石油化学（株）製）が挙げられる。
【００８６】  フェノール樹脂は１種でも、２種以上の混合物でもよい。
【００８７】１．７．３  メラミン樹脂
メラミン樹脂は、メラミンとホルムアルデヒドとの重縮合により製造された樹脂であれば特に限定されず、メチロールメラミン、エーテル化メチロールメラミン、ベンゾグアナミン、メチロールベンゾグアナミン、エーテル化メチロールベンゾグアナミン、およびそれらの縮合物などが挙げられる。これらの中でも、得られる硬化膜の耐薬品性が良好である点で、エーテル化メチロールメラミンが好ましい。
【００８８】  メラミン樹脂の具体例としては、ニカラックＭＷ−３０、ＭＷ−３０ＨＭ、ＭＷ−３９０、ＭＷ−１００ＬＭ、ＭＸ−７５０ＬＭ（商品名；三和ケミカル（株）製）が挙げられる。
メラミン樹脂は１種でも、２種以上の混合物でもよい。
【００８９】１．７．４  エポキシ硬化剤
本発明の光硬化性組成物は、得られる硬化膜の耐薬品性をより向上させるためにエポキシ硬化剤を含有してもよい。エポキシ硬化剤としては、酸無水物系硬化剤、ポリアミン系硬化剤などが好ましい。
【００９０】  酸無水物系硬化剤としては、マレイン酸無水物、テトラヒドロフタル酸無水物、ヘキサヒドロフタル酸無水物、メチルヘキサヒドロフタル酸無水物、ヘキサヒドロトリメリット酸無水物、フタル酸無水物、トリメリット酸無水物、スチレン−無水マレイン酸共重合体などが挙げられる。
【００９１】  ポリアミン系硬化剤としては、ジエチレントリアミン、トリエチレンテトラミン、テトラエチレンペンタミン、ジシアンジアミド、ポリアミドアミン（ポリアミド樹脂）、ケチミン化合物、イソホロンジアミン、ｍ−キシレンジアミン、ｍ−フェニレンジアミン、１，３−ビス（アミノメチル）シクロヘキサン、Ｎ−アミノエチルピペラジン、４，４’−ジアミノジフェニルメタン、４，４’−ジアミノ−３，３’−ジエチルジフェニルメタン、ジアミノジフェニルスルフォンなどが挙げられる。
【００９２】  エポキシ硬化剤は１種でも、２種以上の混合物でもよい。
【００９３】  ＜１．８．難燃剤＞
本発明の光硬化性組成物は、難燃剤を含有してもよい。難燃剤を含有すると、得られる硬化膜の難燃性が高いので好ましい。難燃剤としては、難燃性を付与できる化合物であれば特に限定されないが、低有毒性、低公害性、安全性の観点から、有機リン系難燃剤を用いることが好ましい。
【００９４】  有機リン系難燃剤としては、トリフェニルホスフェート、トリクレジルホスフェート、トリキシレニルホスフェート、クレジルフェニルホスフェート、２−エチルヘキシルジフェニルホスフェート、９，１０−ジヒドロ−９−オキサ−１０−ホスファフェナントレン−１０−オキシド、１０−（２，５−ジヒドロキシフェニル）−１０Ｈ−９−オキサ−１０−ホスファフェナントレン−１０−オキシド、縮合９，１０−ジヒドロ−９−オキサ−１０−ホスファフェナントレン−１０−オキシドなどが挙げられる。
【００９５】  難燃剤の中でも、得られる硬化膜を高温状態にさらした場合でも難燃剤のブリードアウトがない点で、下記式（Ｆ−１）で表される構造を有する化合物である有機リン系難燃剤を用いることが好ましい。下記式（Ｆ−１）で表される構造を有する化合物としては、縮合９，１０−ジヒドロ−９−オキサ−１０−ホスファフェナントレン−１０−オキシドであるＨＦＡ−３００３（商品名；昭和電工（株）製）などの下記一般式（Ｆ−２）で表される化合物を用いることがより好ましい。
【００９６】
2015187274.tif 000012
【００９７】
2015187274.tif 000013
式中、ｍは０〜２の整数であり、ｎは１〜３の整数であり、ｍ＋ｎは３である。好ましくは、ｍは１または２であり、ｎは１または２であり、ｍ＋ｎは３である。
【００９８】  難燃剤は１種でも、２種以上の混合物でもよい。なお、以上説明した難燃剤は公知の方法で製造することができ、また上記の昭和電工（株）製のＨＦＡ−３００３のように、市販もされている。
【００９９】  難燃剤の含有量が、光硬化性官能基を２つ以上有する化合物（Ｂ）に対して１５〜３０重量％であると、得られる硬化膜の難燃性が向上するので好ましく、より好ましくは２０〜２５重量％である。
【０１００】＜１．９．本発明の光硬化性組成物の調製方法＞
本発明の光硬化性組成物は、原料となる各成分を公知の方法により混合することで調製することができる。
特に、本発明の光硬化性組成物は、前記（Ａ）〜（Ｄ）成分および必要に応じてその他の成分を混合し、得られた溶液をろ過して脱気することにより調製されることが好ましい。そのようにして調製された本発明の光硬化性組成物は、インクジェット塗布時の吐出性に優れる。前記ろ過には、例えばフッ素樹脂製のメンブレンフィルターが用いられる。
【０１０１】＜１．１０．本発明の光硬化性組成物の保存＞
本発明の光硬化性組成物は、−２０〜２５℃で保存すると保存中の粘度増加が小さく、保存安定性が良好である。
【０１０２】［２．インクジェット法による光硬化性組成物の塗布］
本発明の光硬化性組成物は、公知のインクジェット塗布方法を用いて塗布することができる。インクジェット塗布方法としては、例えば、インクに力学的エネルギーを作用させてインクをインクジェットヘッドから吐出させるピエゾ方式、及びインクに熱エネルギーを作用させてインクを吐出させる塗布方法（いわゆるバブルジェット（登録商標）方式）等がある。
【０１０３】  インクジェット塗布方法を用いることにより、光硬化性組成物を予め定められたパターン状に塗布することができる。
【０１０４】  インクジェットヘッドとしては、例えば、金属及び／又は金属酸化物などからなる発熱部を有するものが挙げられる。金属及び／又は金属酸化物の具体例としては、例えば、Ｔａ、Ｚｒ、Ｔｉ、Ｎｉ、Ａｌ等の金属、及びこれらの金属の酸化物等が挙げられる。
【０１０５】  本発明のインクを用いて塗布を行うのに好ましい塗布装置としては、例えば、インクが収容されるインク収容部を有するインクジェットヘッド内のインクに、塗布信号に対応したエネルギーを与え、前記エネルギーによりインク液滴を発生させながら、前記塗布信号に対応した塗布（描画）を行う装置が挙げられる。
【０１０６】  インクジェット塗布装置は、インクジェットヘッドとインク収容部とが分離されているものに限らず、それらが分離不能に一体になったものを用いてもよい。また、インク収容部はインクジェットヘッドに対し分離可能又は分離不能に一体化されてキャリッジに搭載されるもののほか、装置の固定部位に設けられて、インク供給部材、例えばチューブを介してインクジェットヘッドにインクを供給する形態のものでもよい。
【０１０７】［３．硬化膜の形成］
本発明の硬化膜は、上述した本発明の光硬化性組成物をインクジェット法により基板表面に塗布した後に、紫外線や可視光線等の光を照射して硬化させることで得られる。
【０１０８】  紫外線や可視光線等を照射する場合の照射する光の量（露光量）は、光硬化性組成物の組成に依存するが、ウシオ電機（株）製の受光器ＵＶＤ−３６５ＰＤを取り付けた積算光量計ＵＩＴ−２０１で測定して、１００〜５，０００ｍＪ／ｃｍ２が好ましく、２００〜４，０００ｍＪ／ｃｍ２がより好ましく、３００〜３，０００ｍＪ／ｃｍ２がさらに好ましい。また、照射する紫外線や可視光線等の波長は、２００〜５００ｎｍが好ましく、３００〜４５０ｎｍがより好ましい。
なお、以下に記載する露光量はウシオ電機（株）製の受光器ＵＶＤ−３６５ＰＤを取り付けた積算光量計ＵＩＴ−２０１で測定した値である。
【０１０９】  なお、露光機としては、高圧水銀灯ランプ、超高圧水銀灯ランプ、メタルハライドランプ、ハロゲンランプ等を搭載し、２５０〜５００ｎｍの範囲で、紫外線や可視光線等を照射する装置であれば特に限定されない。
【０１１０】  本発明の光硬化性組成物が塗布される基板は、光硬化性組成物が塗布される対象となり得るものであれば特に限定されず、その形状は平板状に限られず、曲面状であってもよい。
【０１１１】  また、基板の材質は特に限定されないが、例えば、ポリエチレンテレフタレート（ＰＥＴ）およびポリブチレンテレフタレート（ＰＢＴ）などのポリエステル系樹脂、ポリエチレンおよびポリプロピレンなどのポリオレフィン樹脂、ポリ塩化ビニル、フッ素樹脂、アクリル系樹脂、ポリアミド、ポリカーボネートおよびポリイミドなどのプラスチックフィルム、セロハン、アセテート、金属箔、ポリイミドと金属箔との積層フィルム、目止め効果があるグラシン紙、パーチメント紙、ならびに、ポリエチレン、クレイバインダー、ポリビニルアルコール、でんぷん又はカルボキシメチルセルロース（ＣＭＣ）などで目止め処理した紙およびガラス等を挙げることができる。
【０１１２】  これらの基板を構成する物質には、本発明の効果に悪影響を及ぼさない範囲において、さらに、酸化防止剤、劣化防止剤、充填剤、紫外線吸収剤、帯電防止剤及び／又は電磁波防止剤などの添加剤を含有させてもよい。また、基板の表面の一部には、必要により撥水処理、コロナ処理、プラズマ処理、又はブラスト処理などの易接着処理を施したり、表面に易接着層やカラーフィルター用保護膜、ハードコート膜を設けたりしてもよい。
【０１１３】  基板の厚さは特に限定されないが、通常、１０μｍ〜１０ｍｍであり、使用する目的により適宜調整される。
【０１１４】  基板の用途は特に限定されないが、本発明の光硬化性組成物から得られる硬化膜は基板に対する密着性に優れ、高透過率、高強度を示すため、特に、バックライトユニット等に使用されるマイクロレンズの製造に用いることが好ましい。
【０１１５】  このようなバックライトユニット等に使用されるマイクロレンズとして機能する本発明の硬化膜のドット径は特に限定されないが、通常１０〜１００μｍが好ましく、１５〜６０μｍがさらに好ましく、２０〜５０μｍが特に好ましい。また、ドットの高さについても特に限定されないが、通常０．５〜３０μｍが好ましく、１〜２０μｍがさらに好ましく、２〜１０μｍが特に好ましい。
【０１１６】  上記のようにして本発明の硬化膜を用いて製造されたバックライトを実装することで、例えば液晶表示素子用の液晶ディスプレイを作製することができる。
【実施例】
【０１１７】  以下、実施例により本発明をさらに説明するが、本発明はこれらによって限定されるものではない。また、以下では、実施例または比較例で得られた光硬化性組成物を単に組成物と呼ぶことがある。すなわち、例えば光硬化性組成物１を組成物１と呼ぶことがある。【０１１８】［実施例１］（第１の態様の実施例）
溶媒（Ａ）としてジエチレングリコールメチルエチルエーテル（以後ＥＤＭと略す）、光反応性官能基を２つ以上有する化合物（Ｂ）としてペンタエリスリトールトリアクリレート（以後Ｍ３０５と略す）、界面活性剤（Ｃ）としてＢＹＫ３０６（商品名；ビックケミー・ジャパン（株）製、以後ＢＹＫ３０６と略す）光重合開始剤（Ｄ）としてイルガキュア７５４（商品名；ＢＡＳＦジャパン（株）製、以後Ｉ７５４と略す）とを下記組成にて混合・溶解した後、ＰＴＦＥ製のメンブレンフィルター（１μｍ）でろ過し、光硬化性組成物１を調製した。この光硬化性組成物中に溶媒（Ａ）は５０．０重量％含有しており、重量比（Ｂ）：（Ｃ）は４．６１：１であり、光重合開始剤（Ｄ）は光反応性官能基を２つ以上有する化合物（Ｂ）の１５重量％である。
（Ａ）  ＥＤＭ                ７．０００ｇ
（Ｂ）  Ｍ３０５              ５．１２０ｇ
（Ｃ）  ＢＹＫ３０６          １．１１０ｇ
（Ｄ）  Ｉ７５４              ０．７７０ｇ
Ｅ型粘度計（東機産業（株）製  ＴＶ−２２、以下同じ）を用い、２５℃における光硬化性組成物１の粘度を測定した結果、５．１ｍＰａ・ｓであった。【０１１９】（硬化膜の形成）
低圧水銀灯による紫外線照射を行って表面の濡れ性を高めた４ｃｍ角のガラス基板（厚さ：０．７ｍｍ）を用意し、光硬化性組成物１をインクジェットカートリッジに注入し、これをインクジェット装置（ＦＵＪＩＦＩＬＭ  Ｄｉｍａｔｉｘ  Ｉｎｃ．製のＤＭＰ−２８３１）に装着し、１０ｐｌ用のヘッドを用いて、吐出電圧（ピエゾ電圧）１６Ｖ、ヘッド温度３０℃、駆動周波数５ｋＨｚ、塗布回数１回の吐出条件で、印刷解像度を２５６ｄｐｉに設定して全面に塗布した。このガラス基板に、ＵＶ照射装置（（株）ジャテック製のＪ−ＣＵＲＥ１５００）を用いて紫外線を２０００ｍＪ／ｃｍ２のＵＶ露光量で照射することで、表面撥水性硬化膜が形成されたガラス基板を得た。次に、印刷解像度を５１２ｄｐｉに変更して同様の操作を行ない、表面撥水性硬化膜が形成されたガラス基板を得た。さらに印刷解像度を１０２４ｄｐｉに変更して同様の操作を行ない、表面撥水性硬化膜が形成されたガラス基板を得た。これらの表面撥水性硬化膜が形成されたガラス基板を用いて、以下の測定を行った。【０１２０】（膜面の評価）
ガラス基板を目視で確認したところ、印刷解像度２５６ｄｐｉでは、硬化膜の膜厚が不均一で、まだら模様が観察された。印刷印刷解像度５１２ｄｐｉでは、やはりまだら模様が観察された。印刷解像度１０２４ｄｐｉでは、均一な膜面が形成されていた。評価としては、均一な膜面が形成されていれば○に、まだら模様が観測されるなど膜厚が不均一であれば×とした。【０１２１】（膜厚）
１０２４ｄｐｉの印刷解像度で形成された硬化膜の一部をカッターで削り、段差部分の膜厚をＫＬＡ−Ｔｅｎｃｏｒ  Ｊａｐａｎ（株）製触針式膜厚計Ｐ−１５を使用して測定したところ、０．９６μｍであった。膜厚の値には、３箇所の測定の平均値を用いた。【０１２２】（色度  ｂ＊）
この硬化膜の色度を透過率測定装置Ｖ−６７０（日本分光（株）製）を用いて測定したところ、黄色味を示すｂ＊の値は０．０５８９であった。【０１２３】（水接触角）
硬化膜上の水（純水）の接触角の測定をＤｒｏｐＭａｓｔｅｒ５００（協和界面化学（株）製）を用いて測定温度（２５℃）、水滴着弾１秒後の値を計測したところ、９５°であった。【０１２４】  これらの結果を表１に示す。【０１２５】［比較例１］
実施例１と同様にして、下記組成の光硬化性組成物２を調製した。この光硬化性組成物中に溶媒（Ａ）は３０．０重量％含有しており、重量比（Ｂ）：（Ｃ）は４．６１：１であり、光重合開始剤（Ｄ）は光反応性官能基を２つ以上有する化合物（Ｂ）の１５重量％である。
（Ａ）  ＥＤＭ                ３．０００ｇ
（Ｂ）  Ｍ３０５              ５．１２０ｇ
（Ｃ）  ＢＹＫ３０６          １．１１０ｇ
（Ｄ）  Ｉ７５４              ０．７７０ｇ
光硬化性組成物２の粘度は１３．２ｍＰａ・ｓであった。この光硬化性組成物を用いて実施例１と同様の方法で硬化膜表面の観察、膜厚、ｂ＊、水接触角の測定を行なった。結果を表１に示す。【０１２６】
【表１】
2015187274.tif 000014
【０１２７】  比較例１に比べて溶媒の含有量の多い実施例１は、黄色味の少ない（ｂ＊の値が小さい）表面撥水性硬化膜をインクジェット法で形成することができる。【０１２８】［実施例２］（第１の態様の実施例）
実施例１と同様にして、下記組成の光硬化性組成物３を調製した。この光硬化性組成物中に溶媒（Ａ）は９５．６重量％含有しており、重量比（Ｂ）：（Ｃ）は４．６１：１であり、光重合開始剤（Ｄ）は光反応性官能基を２つ以上有する化合物（Ｂ）の１５重量％である。
（Ａ）  ＥＤＭ              １５．１８６ｇ
（Ｂ）  Ｍ３０５              ０．５１２ｇ
（Ｃ）  ＢＹＫ３０６          ０．１１１ｇ
（Ｄ）  Ｉ７５４              ０．０７７ｇ
得られた光硬化性組成物３の粘度は１．７ｍＰａ・ｓであった。この光硬化性組成物を用いて実施例１と同様の方法で硬化膜表面の観察、膜厚、ｂ＊、水接触角の測定を行なった。実施例１との比較を表２に示す。【０１２９】［実施例３］（第１の態様の実施例）
実施例１と同様にして、下記組成の光硬化性組成物４を調製した。ただし、溶媒（Ａ）としてヒドロキシを有する溶媒であるプロピレングリコールモノメチルエーテル（以後ＰＧＭＥと略す）を用いた。この光硬化性組成物中に溶媒（Ａ）は５０．０重量％含有しており、重量比（Ｂ）：（Ｃ）は４．６１：１であり、光重合開始剤（Ｄ）は光反応性官能基を２つ以上有する化合物（Ｂ）の１５重量％である。
（Ａ）  ＰＧＭＥ              ７．０００ｇ
（Ｂ）  Ｍ３０５              ５．１２０ｇ
（Ｃ）  ＢＹＫ３０６          １．１１０ｇ
（Ｄ）  Ｉ７５４              ０．７７０ｇ
得られた光硬化性組成物４の粘度は５．３ｍＰａ・ｓであった。この光硬化性組成物を月いて実施例１と同様の方法で硬化膜表面の観察、膜厚、ｂ＊、水接触角の測定を行なった。実施例１との比較を表２に示す。【０１３０】［実施例４］（第２の態様の実施例）
実施例１と同様にして、下記組成の光硬化性組成物５を調製した。ただし、光反応性官能基を２つ以上有する化合物（Ｂ）にはジペンタエリスリトールヘキサアクリレート（以後Ｍ４０２と略す。Ｍ４０２は商品名、東亞合成（株）製）と下記構造のウレタンアクリレート（以後Ｕ６ＬＰＡと略す。Ｕ６ＬＰＡは商品名、新中村化学工業（株）製）を用いた。この光硬化性組成物中に溶媒（Ａ）は５０．０重量％含有しており、重量比（Ｂ）：（Ｃ）は４．６１：１であり、光重合開始剤（Ｄ）は光反応性官能基を２つ以上有する化合物（Ｂ）の１５重量％である。
2015187274.tif 000015
（Ａ）  ＥＤＭ                ７．０００ｇ
（Ｂ）  Ｍ４０２              ２．５６０ｇ
（Ｂ）  Ｕ６ＬＰＡ            ２．５６０ｇ
（Ｃ）  ＢＹＫ３０６          １．１１０ｇ
（Ｄ）  Ｉ７５４              ０．７７０ｇ
得られた光硬化性組成物５の粘度は５．１ｍＰａ・ｓであった。この光硬化性組成物を用いて実施例１と同様の方法で硬化膜表面の観察、膜厚、ｂ＊、水接触角の測定を行なった。実施例１との比較を表２に示す。【０１３１】
【表２】
2015187274.tif 000016
【０１３２】  溶媒の多い実施例２は、より薄い膜をインクジェット法で形成できるため膜の黄色味が少ない。また、ヒドロキシを有する溶媒を使用した実施例３および光反応性官能基を２つ以上有する化合物（Ｂ）にウレタンアクリレートを使用した実施例４では、より薄い膜を形成するインクジェット塗布条件（すなわち印刷解像度５１２ｄｐｉ）で、均一な表面撥水性硬化膜を形成することができた。【０１３３】  ここで、インクジェット法による塗布の場合の印刷解像度と得られる膜厚の関係を説明しておく。印刷解像度の値が小さいほど、単位面積当たりの吐出量が少ないため、塗膜の膜厚は薄くなる。印刷解像度の値が大きいほど、単位面積当たりの吐出量が多くなるため、塗膜の膜厚は厚くなる。膜厚を薄くするためには印刷解像度を小さくしたいのだが、その場合、吐出されたドット同士が均一につながらず、きれいな均一膜面を得ることが難しかった。【０１３４】［実施例５］（第３の態様の実施例）
実施例１と同様にして、下記組成の光硬化性組成物６を調製した。界面活性剤（Ｃ）には、光硬化性官能として（メタ）アクリルを有する界面活性剤であるＤＩＣ（株）製ＲＳ−７２Ｋ（商品名；以後ＲＳ７２Ｋと略す）を使用した。この光硬化性組成物中に溶媒（Ａ）は５０．０重量％含有しており、重量比（Ｂ）：（Ｃ）は４．６１：１であり、光重合開始剤（Ｄ）は光反応性官能基を２つ以上有する化合物（Ｂ）の１５重量％である。
（Ａ）  ＥＤＭ                ７．０００ｇ
（Ｂ）  Ｍ４０２              ２．５６０ｇ
（Ｂ）  Ｕ６ＬＰＡ            ２．５６０ｇ
（Ｃ）  ＲＳ７２Ｋ            １．１１０ｇ
（Ｄ）  Ｉ７５４              ０．７７０ｇ
光硬化性組成物６の粘度は５．２ｍＰａ・ｓであった。【０１３５】［実施例６］（第３の態様の実施例）
実施例５と同様にして、下記組成の光硬化性組成物７を調製した。ただし、界面活性剤（Ｃ）には、光硬化性官能として（メタ）アクリルを有する界面活性剤であるビックケミー・ジャパン（株）製ＢＹＫ  ＵＶ  ３５００（商品名；以後ＢＹＫ３５００と略す）を用いた。この光硬化性組成物中に溶媒（Ａ）は５３．０重量％含有しており、重量比（Ｂ）：（Ｃ）は１５．４：１であり、光重合開始剤（Ｄ）は光反応性官能基を２つ以上有する化合物（Ｂ）の１５重量％である。
（Ａ）  ＥＤＭ                ７．０００ｇ
（Ｂ）  Ｍ４０２              ２．５６０ｇ
（Ｂ）  Ｕ６ＬＰＡ            ２．５６０ｇ
（Ｃ）  ＢＹＫ３５００        ０．３３０ｇ
（Ｄ）  Ｉ７５４              ０．７７０ｇ
光硬化性組成物７の粘度は５．３ｍＰａ・ｓであった。【０１３６】  低圧水銀灯による紫外線照射を行って表面の濡れ性を高めた４ｃｍ角のガラス基板（厚さ：０．７ｍｍ）を用意し、実施例４で得られた光硬化性組成物５、実施例５で得られた光硬化性組成物６、実施例６で得られた光硬化性組成物７をそれぞれインクジェットカートリッジに注入し、これをインクジェット装置（ＦＵＪＩＦＩＬＭ  Ｄｉｍａｔｉｘ  Ｉｎｃ．製のＤＭＰ−２８３１）に装着し、１０ｐｌ用のヘッドを用いて、吐出電圧（ピエゾ電圧）１６Ｖ、ヘッド温度３０℃、駆動周波数５ｋＨｚ、塗布回数１回の吐出条件で、解像度を１０２４ｄｐｉに設定して全面に塗布した。このガラス基板に、ＵＶ照射装置（（株）ジャテック製のＪ−ＣＵＲＥ１５００）を用いて紫外線の照射量を２００ｍＪ／ｃｍ２、５００ｍＪ／ｃｍ２、１０００ｍＪ／ｃｍ２、２０００ｍＪ／ｃｍ２で振って照射し、光硬化性を観察した。塗膜表面にタック性がある場合を×、タック性がわずかにある場合を△、タック性がない場合を○とした。結果を表３に示す。
【表３】
2015187274.tif 000017
【０１３７】  界面活性剤（Ｃ）に光硬化性官能基を有する界面活性剤を使用した組成物６（実施例５）および組成物７（実施例６）は、光硬化性官能基を有していない界面活性剤を使用した組成物５（実施例４）と比べて、さらに光硬化性に優れていることがわかる。【０１３８】［実施例７］（第４の態様の実施例）
溶媒（Ａ）としてＥＤＭ、光反応性官能基を２つ以上有する化合物（Ｂ）としてＴＥＣＨＭＯＲＥ  ＶＧ３１０１Ｌ（商品名；三井化学（株）製、以後ＶＧと略す）、界面活性剤（Ｃ）としてエポキシを有する界面活性剤であるＲＳ−２１１Ｋ（商品名；ＤＩＣ（株）製、以後ＲＳと略す）、光重合開始剤（Ｄ）として酸発生剤であるＣＰＩ−２１０Ｓ（（商品名；サンアプロ（株）製、以後ＣＰＩと略す）とを下記組成にて混合・溶解した後、ＰＴＦＥ製のメンブレンフィルター（１μｍ）でろ過し、光硬化性組成物７を調製した。この光硬化性組成物中に溶媒（Ａ）は５０．０重量％含有しており、重量比（Ｂ）：（Ｃ）は４．６１：１であり、光重合開始剤（Ｄ）は光反応性官能基を２つ以上有する化合物（Ｂ）の１５重量％である。
（Ａ）  ＥＤＭ                ７．０００ｇ
（Ｂ）  ＶＧ                  ５．１２０ｇ
（Ｃ）  ＲＳ                  １．１１０ｇ
（Ｄ）  ＣＰＩ                ０．７７０ｇ
得られた光硬化性組成物８の粘度は５．３ｍＰａ・ｓであった。この光硬化性組成物を用いて実施例１と同様の方法で硬化膜表面の観察、膜厚、ｂ＊、水接触角の測定を行なった。結果を表４に示す。【０１３９】［比較例２］
実施例１と同様にして、下記組成の光硬化性組成物９を調製した。この光硬化性組成物中に溶媒（Ａ）は３０．０重量％含有しており、重量比（Ｂ）：（Ｃ）は４．６１：１であり、光重合開始剤（Ｄ）は光反応性官能基を２つ以上有する化合物（Ｂ）の１５重量％である。
（Ａ）  ＥＤＭ                ３．０００ｇ
（Ｂ）  ＶＧ                  ５．１２０ｇ
（Ｃ）  ＲＳ                  １．１１０ｇ
（Ｄ）  ＣＰＩ                ０．７７０ｇ
光硬化性組成物９の粘度は１４．６ｍＰａ・ｓであった。この光硬化性組成物を用いて実施例１と同様の方法で硬化膜表面の観察、膜厚、ｂ＊、水接触角の測定を行なった。結果を表４に示す。【０１４０】
【表４】
2015187274.tif 000018
【０１４１】  光反応性官能基を２つ以上有する化合物（Ｂ）としてエポキシ化合物、光重合開始剤（Ｄ）として酸発生剤を使用しても、黄色味の少ない表面撥水性硬化膜をインクジェット法で形成することができるが、溶媒の含有量が少ないと厚い膜が形成されて黄色味が強くなることがわかる。【０１４２】［実施例８］（マイクロレンズ形成による基板評価）
実施例および比較例の硬化膜上にマイクロレンズを形成し、それぞれの硬化膜の下地膜としての評価を行った。
まず、ペンタエリストールトリアクリレート（以下、Ｍ３０５と略す。Ｍ３０５は商品名、東亞合成（株）製）と、単官能（メタ）アクリレートであるｎ−ブチルメタクリレート（東京化成工業（株）製）と、光重合開始剤である２，４，６−トリメチルベンゾイルジフェニルフォスフィンオキサイドであるＤＡＲＯＣＵＲ  ＴＰＯ（商品名；ＢＡＳＦジャパン（株）製）と、重合禁止剤であるフェノチアジン（東京化成工業（株）製）とを下記組成にて混合・溶解した後、ＰＴＦＥ製のメンブレンフィルター（１μｍ）でろ過し、マイクロレンズ形成用インクジェットインクを調製した。
Ｍ３０５                            ３５０．００ｇ
ｎ−ブチルメタクリレート            ２００．００ｇ
ＤＡＲＯＣＵＲ  ＴＰＯ                ５５．００ｇ
フェノチアジン                          ０．２８ｇ
２５℃における粘度を測定した結果、１２．３ｍＰａ・ｓであった。【０１４３】  このマイクロレンズ形成用インクジェットインクをインクジェットカートリッジに注入し、これをインクジェット装置（ＤＭＰ−２８１１、ＦＵＪＩＦＩＬＭ  Ｄｉｍａｔｉｘ（株）製）に装着し、１０ｐｌ用のヘッドを用いて、吐出電圧（ピエゾ電圧）１６Ｖ、ヘッド温度３０℃、駆動周波数５ｋＨｚ、塗布回数１回の吐出条件で、光硬化性組成物１〜８で形成した表面撥水性硬化膜上に１５０μｍ間隔で１ドットずつ吐出した。【０１４４】  このドットパターンが等間隔で形成されたガラス基板に、実施例１と同様に紫外線を２０００ｍＪ／ｃｍ２のＵＶ露光量で照射することで、マイクロレンズ付き基板を得た。マイクロレンズの形状を光学顕微鏡で観察し、きれいな円形で大きさが揃っている場合を○、形がいびつになっていたり、大きさにばらつきがある場合を×とした。結果を表５に示す。【０１４５】
【表５】
2015187274.tif 000019
【０１４６】  いずれの組成物も、マイクロレンズ形成用の下地膜として有効に機能している。
以上の結果から明らかなように、本発明の光硬化性組成物は、インクジェット法を使って均一な膜厚の表面撥水性硬化膜を形成することができる。したがって、膜の黄色味を少なくすることが可能となり、高品位の液晶ディスプレイ用導光板の製造に好ましく使用することができる。【０１４７】［実施例９］（第５の態様の実施例）
実施例１と同様にして、下記組成の光硬化性組成物１０を調製した。ただし、光反応性官能基を２つ以上有する化合物（Ｂ）にはフッ素を有しているフルオライトＦＡ−１６（商品名；共栄社化学（株）製、以後フルオライトと略す）とＵ６ＬＰＡを用いた。この光硬化性組成物中に溶媒（Ａ）は５０．０重量％含有しており、重量比（Ｂ）：（Ｃ）は４．６１：１であり、光重合開始剤（Ｄ）は光反応性官能基を２つ以上有する化合物（Ｂ）の１５重量％である。
（Ａ）  ＥＤＭ                ７．０００ｇ
（Ｂ）  フルオライト          ２．５６０ｇ
（Ｂ）  Ｕ６ＬＰＡ            ２．５６０ｇ
（Ｃ）  ＢＹＫ３０６          １．１１０ｇ
（Ｄ）  Ｉ７５４              ０．７７０ｇ
得られた光硬化性組成物１０の粘度は４．２ｍＰａ・ｓであった。この光硬化性組成物を用いて実施例１と同様の方法で硬化膜表面の観察、膜厚、ｂ＊、水接触角の測定を行なった。【０１４８】  次に、実施例８と同様の方法で硬化膜上にドットパターンを形成し、光学顕微鏡でパターン形状を観察した。さらに、１０個のドットパターンを任意に選び、直径と高さをＫＬＡ−Ｔｅｎｃｏｒ  Ｊａｐａｎ（株）製触針式膜厚計Ｐ−１５を使用して測定し、その平均値を算出した。実施例８の光硬化性組成物５から得られた硬化膜上に形成したドットパターンについても、同様の方法で直径と高さを算出した。これらの結果を表６−１及び表６−２に示す。【０１４９】
【表６−１】
2015187274.tif 000020
【表６−２】
2015187274.tif 000021
【０１５０】  光反応性官能基を２つ以上有する化合物（Ｂ）としてフッ素を有しているフルオライトＦＡ−１６を使用した組成物１０から得られる硬化膜は、フッ素を有している化合物を使用していない組成物５（実施例４）から得られる硬化膜に比べ、該硬化膜上に形成されるドットパターンの高さ／直径の比が大きく、より高性能な導光版用のマイクロレンズとして有用である。
【産業上の利用可能性】
【０１５１】  以上説明したように、本発明の光硬化性組成物から得られる硬化膜上に、インクジェット法でマイクロレンズを形成すると、黄色味の少ない高品位な光学部品を製造するのに有用である。